(57)【要約】【課題】本発明は、金属薄板または箔を電磁スポット溶接する方法に関する。従来の電磁スポット溶接法には、スポット溶接する面積を小さくすると、磁束発生用コイルに機械的強度の点から制限があった。これを改良した電磁スポット溶接法を提供する。【手段】従来の平板状ワンターンコイル３をそのまま使用する。被溶接材であるアルミニウム薄板５Ａ，５Ｂの間に非金属薄板８を挟んで溶接する。非金属薄板８には小さな穴９があいている。穴９の部分だけがスポット溶接される。穴の径、数などを変えれば、コイルを取り替えることなく、各種のスポット溶接ができる。【選択図】図１
2008213035.tif 000002
【特許請求の範囲】
【請求項１】
重ねた二枚以上の金属薄板に、高密度磁束を急激に加え、金属薄板に発生する渦電流と電磁力を利用して、これら積層された金属薄板を電磁溶接する方法において、
積層された各金属薄板の間に穴のあいた非金属薄板をそれぞれ挿入し、これらに高密度磁束を急激に加え、穴のあいた部分だけを電磁溶接する電磁スポット溶接法。
【請求項２】
前記の電磁溶接法において、二枚の金属薄板の間に穴のあいた一枚の非金属薄板を挿入し、これら三枚の薄板に高密度磁束を急激に加え、穴のあいた部分だけを電磁溶接することを特徴とする請求項１記載の電磁スポット溶接法。
【請求項３】
前記の電磁溶接法において、二枚の金属薄板の間に穴が多数あいた一枚の非金属薄板を挿入し、これら三枚の薄板に高密度磁束を急激に加え、穴のあいた部分だけを電磁溶接することを特徴とする請求項１記載の電磁スポット溶接法。
【発明の詳細な説明】
【技術分野】
【０００１】  本発明は、電子機器などの組立て分野において必要とされる、アルミニウム、銅など各種金属薄板および各種金属箔のスポット溶接方法に関する。
【技術背景】
【０００２】  溶接が困難なアルミニウム、銅などの金属薄板を容易に電磁溶接する方法として、本発明者が開発した電磁溶接法がある（特許文献１）。この電磁溶接法では、例えば、一枚の銅合金板材に２本の溝を加えＥ字状の形態とした平板状ワンターンコイルを用い、板材の幅が狭く、細長い中央部分を往きの電流用、その両側の幅の広い周辺部分を戻りの電流用として、電源からパルス電流を往復して流す。幅が狭く、細長いコイル中央部分を電流集中部とし、ここに高密度の磁束を発生させる。コイル中央部の上に重ね置かれた金属薄板は、発生する渦電流による発熱と電磁力による押圧によりコイル中央部分に沿ってシーム溶接される。重ね置かれる金属薄板の枚数は二枚以上で、多数枚が積層された場合でも溶接が可能である（特許文献２）。
【特許文献１】  特許第３７５１１５３号（図４）
【特許文献２】  特許第３８５２８２４号
【０００３】  この電磁溶接法では、片面が樹脂などで全面被服された金属薄板の金属面どうしも溶接できる優れた特徴がある。この際、絶縁用の被服部分は溶けない。絶縁体である被服部分に渦電流が流れず、溶接時間が非常に短いからである（特許文献３，非特許文献１）。この特徴は、他のほとんどの溶接法、例えば抵抗スポット溶接法、はんだ付け溶接法、レーザ溶接法、超音波溶接法などには見られない。片面が樹脂などで全面被服された金属面どうしを溶接すると、被服部分が溶けるか破損するからである。
【特許文献３】  特願２００５−２２９９２０号
【非特許文献１】  電子情報通信学会技術研究報告、１０６巻３６１号、ＥＭＤ−２００６−５７（２００６年）ｐ．１７〜ｐ．２０
【０００４】  前記の平板状ワンターンコイルの材質はクロム銅、板厚は２〜５ｍｍ、細長い中央部分の幅は５ｍｍ程度、長さは２００ｍｍ以下である。コイルの細長い中央部分の長さを５ｍｍ程度と極端に短くすれば、面積５ｍｍ×５ｍｍ程度の範囲をスポット的に電磁溶接することは可能である。ただし、コイルのインダクタンスが小さくなりすぎるので、電源のエネルギー移送効率を考えると、コイルの巻数を増やす必要がある（特許文献４）。
【特許文献４】  特願２００６−１５６６１９号
【０００５】  電磁溶接装置の電源にはコンデンサ電源が使用される。コンデンサ電源の容量は２０〜２００μＦ、充電エネルギーは数ｋＪである。コイルには最大値１００ｋＡ以上のパルス大電流が、数１００μｓ以下の短時間流れる。重ね置かれる金属薄板の間に０．３〜１ｍｍ程度の間隙を設けて溶接すると、衝突の効果で金属表面が清浄化され、エネルギー効率よく溶接される。
【発明の開示】
【発明が解決しようとする課題】
【０００６】  先ず、公知である一枚板から作られた平板状ワンターンコイルを用いた電磁スポット溶接装置の概略を説明する。次に、この装置でスポット溶接する場合の問題点を述べる。【０００７】  図９はこの平板状ワンターンコイルを用いた電磁溶接装置の概略図であり、（Ａ）は平面図、（Ｂ）は平板状ワンターンコイルの斜視図である。この装置の主な構成要素は、図９（Ａ）に示すように、コンデンサ電源１、スイッチ２、磁束発生用の平板状ワンターンコイル３である。平板状ワンターンコイル３は電気的に絶縁された一枚の平板からなっている。このコイル３は、幅が狭い中央部分４Ａ（電流の往路）、その両側の幅の広い周辺部分４Ｂ，４Ｃ（電流の復路）およびこれらを片端側で接続する部分４Ｄから構成されている。中央部分４Ａの長さは、スポット溶接するため、シーム溶接用コイルに比べ短い。【０００８】  コンデンサ電源１を充電し、スイッチ２を閉じて放電させると、平板状ワンターンコイル３にパルス大電流が往復して流れる。実際の装置では、電源１、スイッチ２および平板状ワンターンコイル３を接続している部分（図９（Ａ）に細い線で示されている）は、幅広い導体板で配線され回路のインダクタンスおよび抵抗を少なくしている。【０００９】  図９に示す装置は、図１０に示すように平板状ワンターンコイル３の片側（上部）に被溶接材であるアルミニウム薄板５Ａ、５Ｂを重ね配置し、これらをスポット溶接するものである。図１０で、平板状ワンターンコイル３、薄板５Ａ、５Ｂおよび固定具６は、締め付け器具（図示されていない）によって固定されている。【００１０】  スイッチ２を閉じて平板状ワンターンコイル３に電流を急激に流すと、このコイル３の中央部分４Ａに高密度（磁束密度Ｂ）の磁束７が急激に発生する。この磁束７の一部は、アルミニウム薄板５Ａ、５Ｂに交差する。この結果、電磁誘導作用によって下側の薄板５Ａに渦電流が流れ、加熱される。また、下側の薄板５Ａには電磁力が働き、加速され、上側の薄板５Ｂへ衝突し押圧する。この結果、薄板５Ａ、５Ｂはコイル３の中央部分４Ａで溶接される。中央部分４Ａから離れている薄板５Ａ、５Ｂの周辺部分は、溶接されない。【００１１】  図１０に示した電磁溶接装置（コンデンサ電源の容量２００μＦ、コイル中央部分４Ａの幅５ｍｍ）を用い、アルミニウム薄板（厚さ０．５ｍｍ、大きさ５０ｍｍ×５０ｍｍ）に間隙０．５ｍｍを設け２枚重ね、長さ５ｍｍにわたり溶接できた。溶接面積は約５ｍｍ×５ｍｍである。この面積はスポット溶接と見なせる大きさである。溶接するのに必要な電源のエネルギーは、約２ｋＪであった。【００１２】  次に、前述した装置および方法でスポット溶接する場合の問題点を示す。【００１３】  このような平板状コイルを使用した装置では、幅が狭いコイル中央部分４Ａの長さと幅で溶接面積がほぼ決定する。この中央部分４Ａの長さと幅をさらに減らせば、溶接面積はさらに小さくなる。しかし、この中央部分には、パルス大電流が流れるので、減らすことには、機械的強度の面から限界がある。この中央部分は、そこに働く大きな電磁力で少しずつ変形するからである。【００１４】  本発明の目的は、平板状コイルを使用し、幅が狭いコイル中央部分４Ａの長さと幅を減らすことなく、溶接面積の小さいスポット溶接が可能な方法を提供することにある。溶接対象の金属薄板には、片面が樹脂などで全面被服された金属薄板（箔）も含まれる。
【課題を解決するための手段】
【００１５】  平板状コイル中央部分４Ａの長さと幅を減らすことなく、溶接面積の小さいスポット溶接を可能とする基本となる手段を順に示す。【００１６】（１）二枚のアルミニウム薄板の間に小さな穴のあいた一枚の非金属薄板を挿入し、これら三枚の薄板を積層し、図９に示す平板状コイル中央部分４Ａの上に置き、固定する。コイルに電流を流し、３層に重ねた薄板へ高密度磁束を急激に加える。【００１７】（２）二枚のアルミニウム薄板には、渦電流が流れ、電磁力が働く。非金属薄板には、渦電流が流れない。非金属薄板の材料、厚さを選べば、非金属板は破損せず、溶けない。【００１８】（３）非金属薄板の穴径を平板状コイル中央部分４Ａの幅より小さく選ぶ。【００１９】（４）アルミニウム薄板は、穴のあいている部分だけでスポット溶接される。【００２０】  本発明は、以上の手段を基に、重ねたアルミニウムなどの金属薄板を電磁スポット溶接する方法を提供する。
【発明の効果】
【００２１】  請求項１〜３記載の発明による電磁スポット溶接法を用いると、平板状コイル中央部分４Ａの長さと幅を減らすことなく、アルミニウムなど金属薄板に対し、溶接面積の小さいスポット溶接が可能となる。コイル中央部分４Ａの幅を減らす必要がなく、逆に、幅を増やせるので、コイル中央部分４Ａの機械的な強度が増加し、コイルの寿命を延ばす。【００２２】  本発明の電磁スポット溶接法によると、コイルを取り替えることなく、非金属薄板にあける穴の直径、数、配置を変えるだけで、スポット溶接する部分の大きさ、数、位置を簡単に変えることができる。
【発明を実施するための最良の形態】
【００２３】  以下に本発明の実施の形態を添付図面に基づいて説明する。
【実施例１】
【００２４】  図１は、被溶接材である二枚のアルミニウム薄板５Ａ、５Ｂの間に小さな穴９のあいた一枚の非金属薄板８を挿入した三層の薄板を、平板状ワンターンコイル３の片側（上部）に配置、固定し、スポット溶接する装置の概略図である。図１（Ａ）は溶接部分の平面概略図および放電回路、（Ｂ）は溶接部分の断面図である。図１で、平板状ワンターンコイル３、薄板５Ａ、５Ｂ、非金属薄板８および固定具６は、締め付け器具（図示されていない）によって固定されている。【００２５】  スイッチ２を閉じて平板状ワンターンコイル３に電流を急激に流すと、このコイル３の中央部分４Ａに高密度の磁束７が急激に発生する。この磁束７の一部は、アルミニウム薄板５Ａ、５Ｂに交差する。この結果、電磁誘導作用によって下側の薄板５Ａに渦電流が流れ、加熱される。また、下側の薄板５Ａには電磁力が働き、加速され、穴９のあいた部分で上側の薄板５Ｂへ衝突し押圧する。この結果、薄板５Ａ、５Ｂは穴９の部分でスポット溶接される。薄板５Ａ、５Ｂのその他の部分は、非金属薄板８があるので、溶接されない。非金属薄板は、渦電流が流れないので直接には加熱されない。また、非金属薄板は、電流の流れる時間が短いので、材質などを選べば、間接的にも溶融するまでは加熱されない。【００２６】  図１に示した電磁溶接装置（コンデンサ電源の容量２００μＦ、コイル中央部分４Ａの幅５ｍｍ、長さ５ｍｍ）、アルミニウム薄板（厚さ０．５ｍｍ、大きさ５０ｍｍ×５０ｍｍ）と非金属薄板（材質テフロン、厚さ０．３ｍｍ、穴径２〜４ｍｍ）を用いて、穴の部分だけをスポット溶接できた。溶接面積の最小直径は約２ｍｍである。この直径はコイル中央部分の幅５ｍｍの半分以下である。溶接するのに必要な電源のエネルギーは、約２ｋＪであった。【００２７】  図１に示した平板状ワンターンコイル３は、実際には図２のようになっている。コイル中央部分４Ａへ電源からの電流導入端子を接続しやすくするため、中央部分４Ａの電源側では、その幅が広くしてある。この部分では、電流が集中せず、高密度磁束が発生しないので、アルミニウム薄板は溶接されない。【００２８】  スポット溶接されたアルミニウム薄板の間に残された非金属薄板は、予め表面に切れ目を入れてあれば、容易に破れ、取り去ることもできる。
【実施例２】
【００２９】  図３に示した電磁溶接装置（コンデンサ電源の容量２００μＦ、コイル中央部分４Ａの幅５ｍｍ、長さ４０ｍｍ）、アルミニウム薄板（厚さ０．５ｍｍ、大きさ５０ｍｍ×５０ｍｍ）と非金属薄板（材質テフロン、厚さ０．３ｍｍ、穴径２〜４ｍｍ、穴数２）を用いて、穴の部分（２箇所）だけを同様にスポット溶接できた。溶接するのに必要な電源のエネルギーは、約２ｋＪであった。
【実施例３】
【００３０】  図４は、平板状ワンターンコイル４Ａ〜４Ｃの片側（上部）に、被溶接材である三枚のアルミニウム薄板５Ａ〜５Ｃの間に小さな穴９のあいた二枚の非金属薄板８をそれぞれ挿入した五枚の積層薄板を配置、固定し、スポット溶接する装置の断面概略図である。実施例１と同様に三枚のアルミニウム薄板がスポット溶接される。【００３１】  二枚の非金属薄板８の穴９の位置は、図４では、同じ場所に重ねて配置してある。必要ならば、穴９の位置を電流の流れる方向に離して配置しても、それぞれスポット溶接される。
【実施例４】
【００３２】  図５は、被溶接材である二枚の金属箔１０Ａ、１０Ｂをスポット溶接する装置の断面概略図である。平板状ワンターンコイル４Ａ〜４Ｃの片側（上部）に、アルミニウム薄板５、絶縁シート１１、金属箔１０Ａ、穴９のあいた非金属薄板８、金属箔１０Ｂを順に重ね、これらを固定し、スポット溶接する装置である。絶縁シート１１には、厚さ５０μｍ程度のポリイミドなどが使用される。この場合も、実施例１と同様に二枚の金属箔がスポット溶接される。アルミニウム薄板５は絶縁シート１１があるので金属箔とは溶接されない。【００３３】  アルミニウム薄板５は、金属箔が、渦電流によって溶融するのを防ぐ目的で使用される。また、金属箔の材質によっては、箔に渦電流が流れにくいので、アルミニウム薄板５を用いる。ここで使用されるアルミニウム薄板５はドライバーと呼ばれることがある。
【実施例５】
【００３４】  図６は、被溶接材である、樹脂で片面が全面被服された二枚の金属箔１２Ａ、１２Ｂの金属箔面どうしをスポット溶接する装置の断面概略図である。平板状ワンターンコイル４Ａ〜４Ｃの片側（上部）に、アルミニウム薄板５、金属箔１２Ａ、穴９のあいた非金属薄板８、金属箔１２Ｂを順に重ね、これらを固定し、スポット溶接する装置である。この場合も、実施例１と同様に二枚の樹脂で全面被服された金属箔がスポット溶接される。被服された部分（材質はポリイミド）が溶けることはない。
【実施例６】
【００３５】  図７は、被溶接材である二枚のアルミニウム薄板５Ａ、５Ｂの間に小さな穴９のあいた一枚の非金属薄板８を挿入した三層の薄板を、コの字形ワンターンコイル１３の間（内側）に配置、固定し、スポット溶接する装置の概略図である。図７（Ａ）は斜視図、（Ｂ）はコイル電流に垂直方向の断面図である。図７で、ワンターンコイル１３の外側は、締め付け器具（図示されていない）によって固定されている。【００３６】  スイッチ２を閉じてワンターンコイル１３に往復する電流を急激に流すと、このコイル１３の周囲に高密度の磁束７が急激に発生する。この磁束７の一部は、アルミニウム薄板５Ａ、５Ｂにそれぞれ交差する。この結果、電磁誘導作用によって薄板５Ａ、５Ｂに渦電流が流れ、加熱される。また、薄板５Ａ、５Ｂは互いに近づく方向に電磁力を受け、加速され、穴９のあいた部分で互いに衝突し押圧する。この結果、薄板５Ａ、５Ｂは穴９の部分でスポット溶接される。【００３７】  図７に示したコの字形状ワンターンコイル１３は、実際には図８のようにするとよい。コイルの一部に、幅の狭い部分を設けると、ここに流れる電流が集中する。この結果、電源のエネルギー効率よくスポット溶接できる。
【図面の簡単な説明】
【００３８】
【図１】本発明の実施例１を示すスポット溶接装置の概略図である。（Ａ）は溶接部分の平面概略図および放電回路、（Ｂ）は溶接部分の断面概略図である。
【図２】本発明の実施例１を示すスポット溶接装置で主に用いられる平板状ワンターンコイルの平面図および放電回路である。
【図３】本発明の実施例２を示すスポット溶接装置の概略図である。（Ａ）は溶接部分の平面概略図および放電回路、（Ｂ）は非金属薄板の平面図である。
【図４】本発明の実施例３を示すスポット溶接装置の断面概略図である。
【図５】本発明の実施例４を示すスポット溶接装置の断面概略図である。
【図６】本発明の実施例５を示すスポット溶接装置の断面概略図である。
【図７】本発明の実施例６を示すスポット溶接装置の概略図である。（Ａ）は斜視図、（Ｂ）はコイル電流に垂直方向の断面概略図である。
【図８】本発明の実施例６を示すスポット溶接装置で主に用いられるコの字形ワンターンコイルの斜視図および放電回路である。
【図９】従来の電磁スポット溶接装置に用いられる平板状ワンターンコイルの概略図である。（Ａ）はコイル平面図および放電回路、（Ｂ）はコイルの斜視図である。
【図１０】従来の電磁スポット溶接装置の概略図である。（Ａ）は溶接部分の平面概略図および放電回路、（Ｂ）は溶接部分の断面概略図である。
【符号の説明】
【００３９】  １              電源又はコンデンサ電源
２              スイッチ
３              平板状ワンターンコイル
４Ａ            平板状ワンターンコイルの中央部分（電流集中部分）
４Ｂ，４Ｃ      平板状ワンターンコイルの周辺部分
４Ｄ            平板状ワンターンコイルの中央部分と周辺部分を接続する部分
５、５Ａ、５Ｂ  アルミニウム薄板
６              固定具
７              磁束
８              非金属薄板
９              非金属薄板にあけられた穴
１０Ａ、１０Ｂ  金属箔
１１            絶縁シート
１２Ａ、１２Ｂ  樹脂で片面が全面被服された金属箔
１３            コの字形状ワンターンコイル
【図１】
2008213035.tif 000003
【図２】
2008213035.tif 000004
【図３】
2008213035.tif 000005
【図４】
2008213035.tif 000006
【図５】
2008213035.tif 000007
【図６】
2008213035.tif 000008
【図７】
2008213035.tif 000009
【図８】
2008213035.tif 000010
【図９】
2008213035.tif 000011
【図１０】
2008213035.tif 000012